(57)【要約】【課題】容易に製造することができ、強度発現性に優れ、かつ、水和熱の小さいセメント組成物を提供する。【解決手段】普通ポルトランドセメントクリンカ粉砕物と、二水石膏及び半水石膏の少なくともいずれか一方と、ＩＩ型無水石膏粉末と、石灰石粉末、高炉スラグ微粉末、及びフライアッシュの中から選ばれる１種以上の無機粉末、を含むセメント組成物であって、普通ポルトランドセメントクリンカ粉砕物と、二水石膏及び半水石膏の少なくともいずれか一方の合計１００質量％中のＳＯ３の割合が１．５〜２．７質量％であり、セメント組成物中、ＩＩ型無水石膏粉末の割合がＳＯ３換算で０．１〜３．５質量％、及び、無機粉末の割合が１．０〜１５．０質量％であるセメント組成物。【選択図】なし【特許請求の範囲】
【請求項１】
普通ポルトランドセメントクリンカ粉砕物と、二水石膏及び半水石膏の少なくともいずれか一方と、ＩＩ型無水石膏粉末と、石灰石粉末、高炉スラグ微粉末、及びフライアッシュの中から選ばれる１種以上の無機粉末、を含むセメント組成物であって、
上記普通ポルトランドセメントクリンカ粉砕物と、二水石膏及び半水石膏の少なくともいずれか一方の合計１００質量％中のＳＯ３の割合が１．５〜２．７質量％であり、
上記セメント組成物中、ＩＩ型無水石膏粉末の割合がＳＯ３換算で０．１〜３．５質量％、及び、上記無機粉末の割合が１．０〜１５．０質量％であることを特徴とするセメント組成物。
【請求項２】
上記セメント組成物に含まれる、上記普通ポルトランドセメントクリンカ粉砕物、及び、二水石膏及び半水石膏の少なくともいずれか一方が、以下の条件を満たすものである請求項１に記載のセメント組成物。
上記普通ポルトランドセメントクリンカ粉砕物と、上記二水石膏及び半水石膏の少なくともいずれか一方とによって、普通ポルトランドセメントを調製した場合に、該普通ポルトランドセメントの「ＪＩＳ  Ｒ  ５２０３：２０１５（セメントの水和熱測定方法）」に準拠して測定した水和熱が、材齢７日で３５０Ｊ／ｇを超える、及び、材齢２８日で４００Ｊ／ｇを超える、の少なくともいずれか一方を満たすこと
【請求項３】
普通ポルトランドセメントクリンカ粉砕物と、二水石膏及び半水石膏の少なくともいずれか一方を含む普通ポルトセメントであって、該普通ポルトランドセメント中のＳＯ３の割合が１．５〜２．７質量％である普通ポルトランドセメントと、ＩＩ型無水石膏粉末と、石灰石粉末、高炉スラグ微粉末、及びフライアッシュの中から選ばれる１種以上の無機粉末を混合して、セメント組成物を製造する方法であって、
上記セメント組成物中、ＩＩ型無水石膏粉末の割合がＳＯ３換算で０．１〜３．５質量％、及び、上記無機粉末の割合が１．０〜１５．０質量％であることを特徴とするセメント組成物の製造方法。
【請求項４】
上記普通ポルトランドセメントは、該普通ポルトランドセメントの「ＪＩＳ  Ｒ  ５２０３：２０１５（セメントの水和熱測定方法）」に準拠して測定した水和熱が、材齢7日で３５０Ｊ／ｇを超える、及び、材齢２８日で４００Ｊ／ｇを超える、の少なくともいずれか一方を満たすものである請求項３に記載のセメント組成物の製造方法。
【発明の詳細な説明】
【技術分野】
【０００１】
本発明は、セメント組成物及びその製造方法に関する。
【背景技術】
【０００２】
１９９０年の国土交通省の通達により、土木工事用材料として使用される普通ポルトランドセメントとして、「ＪＩＳ  Ｒ  ５２０３：２０１５（セメントの水和熱測定方法）」に準拠して測定した、材齢７日における水和熱が３５０Ｊ／ｇ以下であり、かつ、材齢２８日における水和熱が４００Ｊ／ｇ以下であるものが求められている。
しかし、近年、普通ポルトランドセメントクリンカの原料として廃棄物の使用量が増加していることに起因する、普通ポルトランドセメントクリンカ中の３ＣａＯ・Ａｌ２Ｏ３の増加や、高い強度発現性の要求等によって、上述した水和熱の数値を満たさない（水和熱の高い）普通ポルトランドセメントが製造される場合が増えている。
【０００３】
また、コンクリートのひび割れ発生の低減や防止の観点から、強度発現性に優れ、かつ、水和熱の小さいセメント組成物が求められている。
セメント組成物の水和熱を低減することができる技術として、特許文献１には、Ｃ２Ｓ１００重量部に対して、Ｃ２ＡＳを１０〜１００重量部含有し、かつ、Ｃ３Ａの含有量が２０重量部以下であることを特徴とする焼成物が記載されている。また、特許文献１には、該焼成物を粉砕してなるセメント混和材が記載されている。
【先行技術文献】
【特許文献】
【０００４】
【特許文献１】特開２００４−２１５５号公報
【発明の概要】
【発明が解決しようとする課題】
【０００５】
特許文献１に記載されたセメント混和材は、まず、焼成物を製造し、次いで、該焼成物を粉砕して製造されるものであるため、製造に手間がかかるという問題があった。
本発明の目的は、容易に製造することができ、強度発現性に優れ、かつ、水和熱の小さい、セメント組成物を提供することである。
【課題を解決するための手段】
【０００６】
本発明者は、上記課題を解決するために鋭意検討した結果、普通ポルトランドセメントクリンカ粉砕物と、二水石膏及び半水石膏の少なくともいずれか一方と、ＩＩ型無水石膏粉末と、石灰石粉末、高炉スラグ微粉末、及びフライアッシュの中から選ばれる１種以上の無機粉末を特定の割合で含むセメント組成物によれば、上記目的を達成できることを見出し、本発明を完成した。
すなわち、本発明は、以下の［１］〜［４］を提供するものである。
［１］  普通ポルトランドセメントクリンカ粉砕物と、二水石膏及び半水石膏の少なくともいずれか一方と、ＩＩ型無水石膏粉末と、石灰石粉末、高炉スラグ微粉末、及びフライアッシュの中から選ばれる１種以上の無機粉末、を含むセメント組成物であって、上記普通ポルトランドセメントクリンカ粉砕物と、二水石膏及び半水石膏の少なくともいずれか一方の合計１００質量％中のＳＯ３の割合が１．５〜２．７質量％であり、上記セメント組成物中、ＩＩ型無水石膏粉末の割合がＳＯ３換算で０．１〜３．５質量％、及び、上記無機粉末の割合が１．０〜１５．０質量％であることを特徴とするセメント組成物。
［２］  上記セメント組成物に含まれる、上記普通ポルトランドセメントクリンカ粉砕物、及び、二水石膏及び半水石膏の少なくともいずれか一方が、以下の条件を満たすものである前記［１］に記載のセメント組成物。
上記普通ポルトランドセメントクリンカ粉砕物と、上記二水石膏及び半水石膏の少なくともいずれか一方とによって、普通ポルトランドセメントを調製した場合に、該普通ポルトランドセメントの「ＪＩＳ  Ｒ  ５２０３：２０１５（セメントの水和熱測定方法）」に準拠して測定した水和熱が、材齢７日で３５０Ｊ／ｇを超える、及び、材齢２８日で４００Ｊ／ｇを超える、の少なくともいずれか一方を満たすこと
【０００７】
［３］  普通ポルトランドセメントクリンカ粉砕物と、二水石膏及び半水石膏の少なくともいずれか一方を含む普通ポルトセメントであって、該普通ポルトランドセメント中のＳＯ３の割合が１．５〜２．７質量％である普通ポルトランドセメントと、ＩＩ型無水石膏粉末と、石灰石粉末、高炉スラグ微粉末、及びフライアッシュの中から選ばれる１種以上の無機粉末を混合して、セメント組成物を製造する方法であって、上記セメント組成物中、ＩＩ型無水石膏粉末の割合がＳＯ３換算で０．１〜３．５質量％、及び、上記無機粉末の割合が１．０〜１５．０質量％であることを特徴とするセメント組成物の製造方法。
［４］  上記普通ポルトランドセメントは、該普通ポルトランドセメントの「ＪＩＳ  Ｒ  ５２０３：２０１５（セメントの水和熱測定方法）」に準拠して測定した水和熱が、材齢7日で３５０Ｊ／ｇを超える、及び、材齢２８日で４００Ｊ／ｇを超える、の少なくともいずれか一方を満たすものである前記［３］に記載のセメント組成物の製造方法。
【発明の効果】
【０００８】
本発明のセメント組成物は、強度発現性に優れ、かつ、水和熱の小さいものであり、また、特定の材料を混合するという容易な方法で製造することができる。
【発明を実施するための形態】
【０００９】
本発明のセメント組成物は、普通ポルトランドセメントクリンカ粉砕物と、二水石膏及び半水石膏の少なくともいずれか一方と、ＩＩ型無水石膏粉末と、石灰石粉末、高炉スラグ微粉末、及びフライアッシュの中から選ばれる１種以上の無機粉末、を含むセメント組成物であって、普通ポルトランドセメントクリンカ粉砕物と、二水石膏及び半水石膏の少なくともいずれか一方の合計１００質量％中のＳＯ３の割合が１．５〜２．７質量％であり、セメント組成物中、ＩＩ型無水石膏粉末の割合がＳＯ３換算で０．１〜３．５質量％、及び、上記無機粉末の割合が１．０〜１５．０質量％であるものである。
本発明において、セメント組成物とは、ペースト、モルタルまたはコンクリートを調製するための他の材料（減水剤、消泡剤、収縮低減剤等の各種セメント混和剤や、細骨材、粗骨材、及び、水等）は含まれないものとする。
【００１０】
セメント組成物に含まれる、普通ポルトランドセメントクリンカ粉砕物、二水石膏及び半水石膏の少なくともいずれか一方の合計１００質量％中のＳＯ３の割合は、１．５〜２．７質量％、好ましくは１．７〜２．６質量％、より好ましくは１．８〜２．５質量％である。該割合が１．５質量％未満であると、セメント組成物の流動性及び強度発現性が低下する。該割合が２．７質量％を超えると、水和熱を低減する効果が小さくなる。
本発明で用いられる普通ポルトランドセメントクリンカ粉砕物と、二水石膏及び半水石膏の少なくともいずれか一方を含む材料として、普通ポルトランドセメントを使用してもよい。
セメント組成物中の、半水石膏の量と、二水石膏及び半水石膏の合計量とのＳＯ３換算の質量比（半水石膏のＳＯ３換算の量／（二水石膏及び半水石膏の合計のＳＯ３換算の量））は、セメント組成物の流動性及び強度発現性の観点から、好ましくは０．３〜０．９５、より好ましくは０．４〜０．９、特に好ましくは０．５〜０．８５である。
【００１１】
セメント組成物中のＩＩ型無水石膏粉末の割合は、ＳＯ３換算で０．１〜３．５質量％、好ましくは０．５〜３．２質量％、より好ましくは１．０〜２．５質量％である。該割合が０．１質量％未満であると、水和熱を低減する効果が小さくなる。該割合が３．５質量％を超えると、セメント組成物の強度発現性が低下する。
ＩＩ型無水石膏粉末のブレーン比表面積は、好ましくは３，０００〜６，０００ｃｍ２／ｇ、より好ましくは３，３００〜５，０００ｃｍ２／ｇ、特に好ましくは３，５００〜４，５００ｃｍ２／ｇである。該ブレーン比表面積が３，０００ｃｍ２／ｇ以上であれば、セメント組成物の強度発現性がより向上する。該ブレーン比表面積が６，０００ｃｍ２／ｇ以下であれば、セメント組成物の流動性がより向上する。
なお、本発明では、無水石膏としてＩＩ型無水石膏を用いている。ＩＩ型無水石膏以外の無水石膏として、可溶性無水石膏（ＩＩＩ型無水石膏）があるが、可溶性無水石膏を用いた場合、水和熱を低減する効果は見られない。
【００１２】
セメント組成物中の石灰石粉末、高炉スラグ微粉末、及びフライアッシュの中から選ばれる一種以上の無機粉末の割合は、１．０〜１５質量％、好ましくは２．０〜１３．０質量％、より好ましくは４．０〜１１．０質量％、特に好ましくは５．０〜１０．０質量％である。該割合が１．０質量％未満であると、水和熱を低減する効果が小さくなる。該割合が１５．０質量％を超えると、セメント組成物の強度発現性が低下する。
石灰石粉末のブレーン比表面積は、好ましくは３，０００〜１０，０００ｃｍ２／ｇ、より好ましくは３，３００〜８，０００ｃｍ２／ｇ、さらに好ましくは３，５００〜７，０００ｃｍ２／ｇ、特に好ましくは３，８００〜６，０００ｃｍ２／ｇである。該ブレーン比表面積が３，０００ｃｍ２／ｇ以上であれば、セメント組成物の強度発現性がより向上する。該ブレーン比表面積が１０，０００ｃｍ２／ｇ以下であれば、セメント組成物の流動性がより向上する。
一方、高炉スラグ微粉末及びフライアッシュのブレーン比表面積は、好ましくは３，０００〜６，０００ｃｍ２／ｇ、より好ましくは３，１００〜５，０００ｃｍ２／ｇ、特に好ましくは３，２００〜４，５００ｃｍ２／ｇである。該ブレーン比表面積が３，０００ｃｍ２／ｇ以上であれば、セメント組成物の強度発現性がより向上する。該ブレーン比表面積が６，０００ｃｍ２／ｇ以下であれば、セメント組成物の流動性がより向上する。
セメント組成物中の、全ＳＯ３の割合は、水和熱を低減する観点からは、好ましくは３．０質量％以上、より好ましくは３．１質量％以上、さらに好ましくは３．３質量％以上、特に好ましくは３．４質量％以上である。また、上記割合は、強度発現性の向上の観点からは、好ましくは５．５質量％以下、より好ましくは５．２質量％以下、さらに好ましくは４．５質量％以下、特に好ましくは４．０質量％以下である。
【００１３】
セメント組成物に含まれる、普通ポルトランドセメントクリンカ粉砕物、及び、二水石膏及び半水石膏の少なくともいずれか一方は、下記（ａ）及び（ｂ）の少なくともいずれか一方の条件を満たすものであることが好ましい。
（ａ）セメント組成物に含まれる、普通ポルトランドセメントクリンカ粉砕物と、二水石膏及び半水石膏の少なくともいずれか一方からなる原料を用いて、普通ポルトランドセメント（原料の配合割合は、セメント組成物における、普通ポルトランドセメントクリンカ粉砕物と、二水石膏及び半水石膏の少なくともいずれか一方の配合割合と同じもの）を調製した場合、該普通ポルトランドセメントの「ＪＩＳ  Ｒ  ５２０３：２０１５（セメントの水和熱測定方法）」に準拠して測定した材齢7日の水和熱が３５０Ｊ／ｇを超える（好ましくは３５３Ｊ／ｇ以上、より好ましくは３５５Ｊ／ｇ以上である）こと
（ｂ）セメント組成物に含まれる、普通ポルトランドセメントクリンカ粉砕物と、二水石膏及び半水石膏の少なくともいずれか一方からなる原料を用いて、普通ポルトランドセメント（原料の配合割合は、セメント組成物における、普通ポルトランドセメントクリンカ粉砕物と、二水石膏及び半水石膏の少なくともいずれか一方の配合割合と同じもの）を調製した場合、該普通ポルトランドセメントの「ＪＩＳ  Ｒ  ５２０３：２０１５（セメントの水和熱測定方法）」に準拠して測定した材齢２８日の水和熱が４００Ｊ／ｇを超える（好ましくは４０５Ｊ／ｇ以上、より好ましくは４１０Ｊ／Ｊ以上である）こと
なお、上記条件を満たさない普通ポルトランドセメントは、該普通ポルトランドセメントの水和熱が、上述の国土交通省の通達における水和熱の数値を満足するもの（材齢７日における水和熱が３５０Ｊ／ｇ以下であり、かつ、材齢２８日における水和熱が４００Ｊ／ｇ以下であるもの）であることから、本発明を適用する必要性が乏しくなる。
【００１４】
本発明で用いられる普通ポルトランドセメントクリンカ中の３ＣａＯ・ＳｉＯ2（エーライト；以下、「Ｃ3Ｓ」ともいう。）の含有率は、好ましくは５０．０〜６５．０質量％、より好ましくは５２．０〜６３．０質量％である。Ｃ３Ｓの含有率が５０．０質量％以上であれば、セメント組成物の短期材齢における強度発現性が向上する。Ｃ３Ｓの含有率が６５．０質量％を超えるポルトランドセメントクリンカは、一般的に早強ポルトランドセメントクリンカに相当するものであり、早強ポルトランドセメントは、上述の国土交通省の通達における水和熱の数値を満たす必要性のないものである。
普通ポルトランドセメントクリンカ中の２ＣａＯ・ＳｉＯ2（ビーライト；以下、「Ｃ2Ｓ」ともいう。）の含有率は、好ましくは９．０〜２３．０質量％、より好ましくは１０．０〜２０．０質量％である。Ｃ２Ｓの含有率が９．０質量％未満であるポルトランドセメントクリンカは、一般的に早強ポルトランドセメントクリンカに相当するものであり、早強ポルトランドセメントは、上述の国土交通省の通達における水和熱の数値を満たす必要性のないものである。Ｃ２Ｓの含有率が２３．０質量％以下であれば、セメント組成物の短期材齢における強度発現性が向上する。
【００１５】
普通ポルトランドセメントクリンカ中の３ＣａＯ・Ａｌ2Ｏ3（アルミネート相；以下、「Ｃ3Ａ」ともいう。）の含有率は、好ましくは７．５〜１０．５質量％、より好ましくは８．０〜１０．２質量％である。Ｃ３Ａの含有率が７．５質量％以上であれば、クリンカ原料としての廃棄物の使用量を多くすることができ、原料にかかるコストを低くすることができる。Ｃ３Ａの含有率が１０．５質量％以下であれば、セメント組成物の水和熱をより小さくすることができる。
普通ポルトランドセメントクリンカ中の４ＣａＯ・Ａｌ2Ｏ3・Ｆｅ2Ｏ3（フェライト相；以下、「Ｃ4ＡＦ」ともいう。）の含有率は、好ましくは７．５〜１０．５質量％、より好ましくは８．０〜１０．０質量％である。Ｃ４ＡＦの含有率が７．５質量％以上であれば、セメント組成物の水和熱をより小さくすることができる。Ｃ４ＡＦの含有率が１０．５質量％以下であれば、クリンカ原料としての廃棄物の使用量を多くすることができ、原料にかかるコストを低くすることができる。
【００１６】
なお、本明細書において、ポルトランドセメントセメントクリンカ中、Ｃ3Ｓ、Ｃ2Ｓ、Ｃ3Ａ、及びＣ4ＡＦの各含有率は、ポルトランドセメントクリンカ全量（１００質量％）中の割合として、セメントクリンカ原料やセメントクリンカ（焼成物）の化学成分に基づき、下記のボーグの計算式を用いて算出することができる。
Ｃ3Ｓ（質量％）＝（４．０７×ＣａＯ（質量％））−（７．６０×ＳｉＯ2（質量％））−（６．７２×Ａｌ2Ｏ3（質量％））−（１．４３×Ｆｅ2Ｏ3（質量％））
Ｃ2Ｓ（質量％）＝（２．８７×ＳｉＯ2（質量％））−（０．７５４×Ｃ3Ｓ（質量％））
Ｃ3Ａ（質量％）＝（２．６５×Ａｌ2Ｏ3（質量％））−（１．６９×Ｆｅ2Ｏ3（質量％））
Ｃ4ＡＦ（質量％）＝３．０４×Ｆｅ2Ｏ3（質量％）
【００１７】
本発明のセメント組成物のブレーン比表面積は、好ましくは３，０００〜３，７００ｃｍ２／ｇ、より好ましくは３，１００〜３，６００ｃｍ２／ｇ、さらに好ましくは３，１５０〜３，５５０ｃｍ２／ｇ、特に好ましくは３，２００〜３，５００ｃｍ２／ｇである。該ブレーン比表面積が３，０００ｃｍ２／ｇ以上であれば、セメント組成物の強度発現性がより向上する。該ブレーン比表面積が３，７００ｃｍ２／ｇ以下であれば、セメント組成物の流動性がより向上する。
【００１８】
本発明のセメント組成物の「ＪＩＳ  Ｒ  ５２０３：２０１５（セメントの水和熱測定方法）」に準拠して測定した、材齢７日における水和熱は、好ましくは３５０Ｊ／ｇ以下、より好ましくは３４５Ｊ/ｇ以下、特に好ましくは３４０Ｊ／ｇ以下である。
また、本発明のセメント組成物の「ＪＩＳ  Ｒ  ５２０３：２０１５（セメントの水和熱測定方法）」に準拠して測定した、材齢２８日における水和熱は、好ましくは４００Ｊ／ｇ以下、より好ましくは３９８Ｊ/ｇ以下、特に好ましくは３９５Ｊ／ｇ以下である。
【００１９】
上述した原料を適宜混合することによって、本発明のセメント組成物を製造することができる。
また、原料として、普通ポルトランドセメントクリンカ粉砕物と、二水石膏及び半水石膏の少なくともいずれか一方を含む普通ポルトランドセメントであって、該普通ポルトランドセメント中のＳＯ３の割合が１．５〜２．７質量％である普通ポルトランドセメントを使用し、該普通ポルトランドセメントと、ＩＩ型無水石膏粉末と、無機粉末を混合して本発明のセメント組成物を製造してもよい。
上記普通ポルトランドセメントは、本発明の効果をより大きく発揮する観点から、該普通ポルトランドセメントの「ＪＩＳ  Ｒ  ５２０３：２０１５（セメントの水和熱測定方法）」に準拠して測定した材齢7日の水和熱が３５０Ｊ／ｇを超える（好ましくは３５３Ｊ／ｇ以上、より好ましくは３５５Ｊ／ｇ以上）、及び、「ＪＩＳ  Ｒ  ５２０３：２０１５（セメントの水和熱測定方法）」に準拠して測定した材齢２８日の水和熱が４００Ｊ／ｇを超える（好ましくは４０５Ｊ／ｇ以上、より好ましくは４１０Ｊ／Ｊ以上）、の少なくともいずれか一方を満たすものであることが好ましい。
このような普通ポルトランドセメントは、上述の国土交通省の通達における水和熱の数値を満たさないもの（材齢７日における水和熱が３５０Ｊ／ｇ以下であり、かつ、材齢２８日における水和熱が４００Ｊ／ｇ以下であるもの）であるが、本発明のセメント組成物は、このような普通ポルトランドセメントを使用しているにもかかわらず、水和熱を小さくすることができる。
【００２０】
また、各原料の粉砕と混合を同時に行ってセメント組成物を製造してもよい。このようなセメント組成物の製造方法の例としては、下記（ｉ）〜（ｉｉｉ）の方法等が挙げられる。
（ｉ）普通ポルトランドセメントクリンカと、二水石膏及び半水石膏の少なくともいずれか一方と、石灰石、高炉スラグ、及びフライアッシュの中から選ばれる１種以上を同時に粉砕した後、得られた粉砕物にＩＩ型無水石膏粉末を添加し、混合する方法
（ｉｉ）普通ポルトランドセメントクリンカと、二水石膏及び半水石膏の少なくともいずれか一方を同時粉砕した後、得られた粉砕物に、石灰石粉末、高炉スラグ微粉末、及びフライアッシュの中から選ばれる１種以上の無機粉末（以下、単に「無機粉末」ともいう。）とＩＩ型無水石膏粉末を添加し、混合する方法
（ｉｉｉ）普通ポルトランドセメントクリンカと、二水石膏及び半水石膏の少なくともいずれか一方と、無機粉末と、ＩＩ型無水石膏粉末を同時に混合しながら粉砕する方法
なお、上記（ｉ）〜（ｉｉｉ）における粉砕手段としては、特に限定されるものではなく、例えば、ボールミル等が挙げられる。
【実施例】
【００２１】
以下、本発明を実施例により具体的に説明するが、本発明はこれらの実施例に限定されるものではない。
［使用材料］
（１）普通ポルトランドセメントＡ〜Ｃ：普通ポルトランドセメントクリンカ粉砕物と、半水石膏と二水石膏の混合物、太平洋セメント社製、詳細は表１参照
（２）二水石膏：排脱二水石膏
（３）ＩＩ型無水石膏粉末：ブレーン比表面積４，２２０ｃｍ２／ｇ
（４）石灰石粉末：ブレーン比表面積４，１９０ｃｍ２／ｇ
（５）高炉スラグ微粉末：ブレーン比表面積４，２１０ｃｍ２／ｇ
（６）フライアッシュ：ブレーン比表面積３，６９０ｃｍ２／ｇ
（７）細骨材：「ＪＩＳ  Ｒ  ５２０１：２０１５（セメントの物理試験方法）」に規定される標準砂
（８）水：水道水
【００２２】
実施例、比較例における水和熱及びモルタルの圧縮強さの測定方法を以下に示す。
［水和熱］
「ＪＩＳ  Ｒ  ５２０３：２０１５（セメントの水和熱測定方法）」に準拠して、材齢7日、及び、材齢２８日の水和熱を測定した。
［モルタルの圧縮強さ（表２〜５中、「圧縮強さ」と示す。）］
「ＪＩＳ  Ｒ  ５２０１：２０１５（セメントの物理試験方法）」に準拠して、材齢７日、２８日におけるモルタル圧縮強さを測定した。
【００２３】
【表１】
2019131416.tif 000002
【００２４】
［実施例１〜１４］
表２に示す種類の上記材料（普通ポルトランドセメントＡ、無機粉末、ＩＩ型無水石膏粉末）を、ミキサーを用いて混合して、セメント組成物を得た。混合は各材料を同時にミキサーに添加して行った。
無機粉末及びＩＩ型無水石膏粉末の配合量は、セメント組成物中の無機粉末またはＩＩ型無水石膏粉末の含有率が、表２に示す数値となる量とした。
得られたセメント組成物のＳＯ３の含有率、モルタルの圧縮強さ、材齢７日、２８日における水和熱を測定した。
結果を表２に示す。なお、実施例１〜１４におけるセメント組成物のブレーン比表面積は３，４８０〜３，５８０ｃｍ２／ｇである。
【００２５】
【表２】
2019131416.tif 000003
【００２６】
［比較例１〜１６］
表３に示す種類の上記材料（普通ポルトランドセメントＡ、無機粉末、ＩＩ型無水石膏粉末）を、ミキサーを用いて混合して、セメント組成物を得た。混合は各材料を同時にミキサーに添加して行った。
無機粉末及びＩＩ型無水石膏粉末の配合量は、セメント組成物中の無機粉末またはＩＩ型無水石膏粉末の含有率が、表３に示す数値となる量とした。なお、比較例１〜１６におけるセメント組成物のブレーン比表面積は３，４６０〜３，５９０ｃｍ２／ｇである。また、表３〜５中、ＩＩ型無水石膏粉末の欄が「−」となっているものは、ＩＩ型無水石膏粉末を添加しなかったことを示す。
得られたセメント組成物のＳＯ３の含有率等を測定した。
［参考例１］
普通ポルトランドセメントＡのモルタルの圧縮強さ、材齢７日、２８日における水和熱を測定した。
結果を表３に示す。
【００２７】
【表３】
2019131416.tif 000004
【００２８】
表２〜３から、普通ポルトランドセメントＡ（参考例１）の材齢７日における水和熱は３５５Ｊ／ｇであり、材齢２８日における水和熱は４１０Ｊ／ｇであることがわかる。
実施例１〜１４のセメント組成物は、普通ポルトランドセメントＡを用いているが、該セメント組成物の材齢７日における水和熱は３５０Ｊ／ｇ以下であり、材齢２８日における水和熱は３９８Ｊ／ｇ以下であり、水和熱が低減されていることがわかる。
また、ＩＩ型無水石膏粉末を含まないセメント組成物（比較例２、４、６、８、１１、１３、１５）では、該セメント組成物の材齢７日における水和熱、及び、材齢２８日における水和熱の少なくともいずれか一方が、国土交通省の通達における水和熱の数値（材齢７日：３５０Ｊ／ｇ以下、材齢２８日：４００Ｊ／ｇ以下）を満たしていないことがわかる。
また、無機粉末の配合割合が０．５質量％である比較例１のセメント組成物の材齢２８日における水和熱は４０３Ｊ／ｇであることがわかる。
【００２９】
また、比較例３、５、７、９、１２、１４のセメント組成物のモルタルの圧縮強さから、ＩＩ型無水石膏粉末の配合割合が多くなる（例えば、５．１質量％以上）と、セメント組成物のモルタルの圧縮強さが小さくなることがわかる。
例えば、実施例２のセメント組成物（ＩＩ型無水石膏粉末の配合割合：２．９質量％）のモルタル圧縮強さ（材齢７日：４５．２Ｎ／ｍｍ２、材齢２８日：６１．２Ｎ／ｍｍ２）と比較して、比較例３のセメント組成物（ＩＩ型無水石膏粉末の配合割合：５．１質量％）のモルタル圧縮強さ（材齢７日：３９．３Ｎ／ｍｍ２、材齢２８日：５７．８Ｎ／ｍｍ２）は小さいことがわかる。
さらに、比較例１０から、無機粉末の配合割合が多くなる（１７質量％）とセメント組成物のモルタルの圧縮強さが小さくなることがわかる。
【００３０】
［実施例１５〜１７］
表４に示す種類、及び、配合割合の上記材料（普通ポルトランドセメントＢ、無機粉末、ＩＩ型無水石膏粉末）を用いて、実施例１と同様にしてセメント組成物を得た。
［比較例１７〜１８］
表４に示す種類、及び、配合割合の上記材料（普通ポルトランドセメントＢ、無機粉末、ＩＩ型無水石膏粉末）を用いて、比較例１と同様にしてセメント組成物を得た。なお、実施例１５〜１７、比較例１７〜１８におけるセメント組成物のブレーン比表面積は３，４２０〜３，４９０ｃｍ２／ｇである。
得られた各セメント組成物のＳＯ３の含有率、モルタルの圧縮強さ、材齢７日、２８日における水和熱を測定した。
［参考例２］
普通ポルトランドセメントＢのモルタルの圧縮強さ、材齢７日、２８日における水和熱を測定した。
結果を表４に示す。
【００３１】
【表４】
2019131416.tif 000005
【００３２】
表４から、普通ポルトランドセメントＢ（参考例２）の材齢７日における水和熱は３５４Ｊ／ｇであり、材齢２８日における水和熱は４１１Ｊ／ｇであることがわかる。
実施例１５〜１７のセメント組成物は、普通ポルトランドセメントＢを用いているが、該セメント組成物の材齢７日における水和熱は３４９Ｊ／ｇ以下、材齢２８日における水和熱は３９７Ｊ／ｇ以下であり、水和熱が低減されていることがわかる。
また、ＩＩ型無水石膏粉末を含まないセメント組成物（比較例１７〜１９）では、該セメント組成物の材齢７日における水和熱、及び、材齢２８日における水和熱が、国土交通省の通達における水和熱の数値（材齢７日：３５０Ｊ／ｇ以下、材齢２８日：４００Ｊ／ｇ以下）を満たしていないことがわかる。
【００３３】
［実施例１８〜２３］
表５に示す種類、及び、配合割合の上記材料（普通ポルトランドセメントＣ、無機粉末、ＩＩ型無水石膏粉末）を用いて、実施例１と同様にしてセメント組成物を得た。
［比較例２０〜２５］
表５に示す種類、及び、配合割合の上記材料（普通ポルトランドセメントＣ、無機粉末、ＩＩ型無水石膏粉末）を用いて、比較例１と同様にしてセメント組成物を得た。なお、実施例１８〜２３、比較例２０〜２５のセメント組成物におけるブレーン比表面積は３，２６０〜３，３７０ｃｍ２／ｇである。
得られた各セメント組成物のＳＯ３の含有率、モルタルの圧縮強さ、材齢７日、２８日における水和熱を測定した。
［参考例３］
普通ポルトランドセメントＣのモルタルの圧縮強さ、材齢７日、２８日における水和熱を測定した。
結果を表４に示す。
【００３４】
【表５】
2019131416.tif 000006
【００３５】
表５から、普通ポルトランドセメントＣ（参考例３）の材齢７日における水和熱は３４５Ｊ／ｇであり、材齢２８日における水和熱は４０３Ｊ／ｇであることがわかる。
実施例１８〜２３のセメント組成物は、普通ポルトランドセメントＣを用いているが、該セメント組成物の材齢７日における水和熱は３３７Ｊ／ｇ以下、材齢２８日における水和熱は３９４Ｊ／ｇ以下であり、水和熱が低減されていることがわかる。
また、ＩＩ型無水石膏粉末を含まないセメント組成物（比較例２０、２２、２４）では、該セメント組成物の材齢２８日における水和熱が、国土交通省の通達における水和熱の数値（４００Ｊ／ｇ以下）を満たしていないことがわかる。
また、比較例２１、２３、２５のセメント組成物のモルタルの圧縮強さから、ＩＩ型無水石膏粉末の配合割合が多くなる（例えば、４．９質量％以上）とセメント組成物のモルタルの圧縮強さが小さくなることがわかる。
例えば、実施例１８のセメント組成物（ＩＩ型無水石膏粉末の配合割合：１．６質量％）のモルタル圧縮強さ（材齢７日：４４．６Ｎ／ｍｍ２、材齢２８日：５７．１Ｎ／ｍｍ２）と比較して、比較例２１のセメント組成物（ＩＩ型無水石膏粉末の配合割合：５．２質量％）のモルタル圧縮強さ（材齢７日：３７．９Ｎ／ｍｍ２、材齢２８日：５３．４Ｎ／ｍｍ２）は小さいことがわかる。